(57)【要約】【課題】静粛性（静音性）を向上又は改善できる伝動ベルトを提供する。【解決手段】摩擦伝動部を有する伝動ベルトにおいて、前記摩擦伝動部の表面を、吸水性繊維（Ａ１）を含む繊維（Ａ）で形成され、かつ界面活性剤（例えば、ポリエチレングリコール型非イオン性界面活性剤などの非イオン性界面活性剤）を含有する繊維部材（編布など）で被覆する。吸水性繊維（Ａ１）は、セルロース系繊維（綿繊維など）であってもよい。また、繊維（Ａ）は、非吸水性繊維（Ａ２）を含んでいてもよい。【選択図】なし【特許請求の範囲】
【請求項１】
摩擦伝動部と、この摩擦伝動部の表面を被覆する繊維部材を含む伝動ベルトであって、
繊維部材が、吸水性繊維（Ａ１）を含む繊維（Ａ）で形成され、かつ界面活性剤を含有す
る伝動ベルト。
【請求項２】
吸水性繊維（Ａ１）が、セルロース系繊維を含む請求項１記載の伝動ベルト。
【請求項３】
吸水性繊維（Ａ１）が、綿繊維を含む請求項１又は２記載の伝動ベルト。
【請求項４】
吸水性繊維（Ａ１）の割合が、繊維（Ａ）全体の１質量％以上である請求項１〜３のい
ずれかに記載の伝動ベルト。
【請求項５】
繊維（Ａ）が、さらに、非吸水性繊維（Ａ２）を含む請求項１〜４のいずれかに記載の
伝動ベルト。
【請求項６】
非吸水性繊維（Ａ２）が、伸縮性繊維を含む請求項５記載の伝動ベルト。
【請求項７】
吸水性繊維（Ａ１）と非吸水性繊維（Ａ２）との割合が、前者／後者（質量比）＝９９
／１〜５／９５である請求項５又は６記載の伝動ベルト。
【請求項８】
繊維部材が、編布である請求項１〜７のいずれかに記載の伝動ベルト。
【請求項９】
繊維部材が、緯編で編成された編布である請求項１〜８のいずれかに記載の伝動ベルト
。
【請求項１０】
界面活性剤が、非イオン性界面活性剤を含む請求項１〜９のいずれかに記載の伝動ベル
ト。
【請求項１１】
界面活性剤の含有割合が、繊維部材１ｍ２あたり１〜１００ｇである請求項１〜１０の
いずれかに記載の伝動ベルト。
【請求項１２】
摩擦伝動部がゴムで形成されている請求項１〜１１のいずれかに記載の伝動ベルト。
【請求項１３】
前記伝動ベルトが、さらに、ベルト背面を形成する伸張層、この伸張層の一方の面側に
形成される圧縮層、及び前記伸張層と圧縮層との間にベルト長手方向に沿って埋設される
心線を含み、前記圧縮層が前記摩擦伝動部を有する請求項１〜１２のいずれかに記載の伝
動ベルト。
【請求項１４】
Ｖリブドベルトである請求項１〜１３のいずれかに記載の伝動ベルト。
【請求項１５】
摩擦伝動部の表面に水を滴下して５秒経過後の接触角が０〜３０°である請求項１〜１
４のいずれかに記載の伝動ベルト。
【請求項１６】
伝動ベルトを構成する摩擦伝動部の表面を被覆するための繊維部材であって、吸水性繊
維（Ａ１）を含む繊維（Ａ）で形成され、かつ界面活性剤を含有する繊維部材。
【請求項１７】
吸水性繊維（Ａ１）を含む繊維（Ａ）で形成された繊維部材の本体を、界面活性剤を含
む溶液に浸漬する工程を含む、請求項１６記載の繊維部材を製造する方法。
【請求項１８】
溶液における界面活性剤の濃度が０．３〜５０質量％である請求項１７記載の製造方法
。
【発明の詳細な説明】
【技術分野】
【０００１】
本発明は、伝動ベルト（動力伝達用ベルト）、該伝動ベルトに用いられる繊維部材及び
該繊維部材の製造方法に係り、詳しくは静音性（又は静粛性又は耐発音性、特に被水時の
静音性）を改善できる伝動ベルト、該伝動ベルトに用いられる繊維部材及び該繊維部材の
製造方法に関する。
【背景技術】
【０００２】
ゴム工業分野のなかでも、特に自動車用部品においては高機能、高性能化が望まれてい
る。このような自動車用部品に用いられるゴム製品の一つとして摩擦伝動ベルトのような
伝動ベルト（動力伝達用ベルト）があり、この摩擦伝動ベルトは、例えば、自動車のエア
ーコンプレッサーやオルタネータなどの補機駆動の動力伝達に広く用いられている。この
種のベルトとしては、例えば、リブをベルト長手方向に沿って設けたＶリブドベルトが知
られている。
【０００３】
このような伝動ベルトでは、被水時に異音が発生するという問題がある。例えば、雨天
走行時などにおいて、エンジンルーム内に水が入り、ベルトの摩擦伝動面（動力伝達面）
とプーリとの間に水が浸入した場合、摩擦伝動面は、水との濡れ性が悪く水をはじきやす
いため、被水時におけるベルトとプーリとの間の水の浸入状態は均一にはならない。そし
て、水が浸入していない箇所においては、摩擦係数が低下せずベルトがプーリに密着した
状態であるが、水が浸入した箇所においては、摩擦係数が低下する。このように乾燥状態
（ＤＲＹ）と被水状態（ＷＥＴ）の箇所が摩擦伝動面に混在し、両者の摩擦係数の差が大
きいと、ベルトとプーリとの間でスティック−スリップ音が生じやすい。
【０００４】
そして、近年、このような伝動ベルトにおいて、優れた静音性［乾燥時（ＤＲＹ）及び
注水時（被水時、ＷＥＴ）の静音性］に対する要求が高まっており、いくつかの試みがな
されつつある。
【０００５】
例えば、特開２００８−１８５１６２号公報（特許文献１）には、少なくとも摩擦伝動
面が、エチレン・α−オレフィンエラストマー１０重量部に対して、界面活性剤を１〜２
５重量部配合したゴム組成物で構成された摩擦伝動ベルトが開示されている。この特許文
献１の摩擦伝動ベルトでは、界面活性剤を配合することで摩擦伝動面を形成するゴム（エ
チレン−α−オレフィンエラストマー）と水との親和性を高めることができ、ミスアライ
メントのような擦れによる異音を低減して静粛性を向上できる。しかし、摩擦伝動面とプ
ーリとの間には水膜が持続的に形成されるため、ベルトは依然としてスリップしやすい状
態にあり、被水時の動力伝達性が十分であるとはいえない。また、このベルトは摩擦伝動
面をゴム組成物で形成しているため、走行初期と長時間走行させた後とではゴム組成物が
摩耗したり劣化したりするなどして摩擦伝動面の表面状態が大きく変化する問題があった
。また、界面活性剤を多く含ませるとゴム物性が低下するという問題もある。
【０００６】
また、特表２０１０−５３９３９４号公報（特許文献２）には、セルロース系繊維を含
む、所定の２方向に伸縮自在とした帆布でリブの表面を被覆したＶリブドベルトが開示さ
れている。この特許文献２の記載によると、リブの表面を帆布で被覆しているのでＶリブ
ドベルトのリブの表面の耐久性が向上し、リブ表面状態を持続させることができると記載
されている。しかし、この特許文献２のＶリブドベルトでは、リブ表面を覆う帆布からゴ
ムを透過させて摩擦伝動面に露出させるようにしており、帆布が表面に露出する部分が少
なくなっているため、乾燥状態での摩擦係数が高くなる。また、帆布がセルロース系繊維
を含むことで吸水性を示すとしても濡れ性が低いため、摩擦伝動面全体で水膜を十分（効
率よく）吸水できない。このため、摩擦伝動面に乾燥状態と被水状態の箇所が混在し、両
者の摩擦係数の差が大きくなって、発音する虞がある。
【先行技術文献】
【特許文献】
【０００７】
【特許文献１】特開２００８−１８５１６２号公報（特許請求の範囲）
【特許文献２】特表２０１０−５３９３９４号公報（特許請求の範囲）
【発明の概要】
【発明が解決しようとする課題】
【０００８】
従って、本発明の目的は、静音性（静粛性）を向上又は改善できる伝動ベルトを提供す
ることにある。
【０００９】
本発明の他の目的は、動力伝達性を損なうことなく、優れた静音性を実現できる伝動ベ
ルトを提供することにある。
【００１０】
本発明のさらに他の目的は、静音性と耐久性と動力伝達性とを高いレベルで同時に達成
できる伝動ベルトを提供することにある。
【００１１】
本発明の別の目的は、前記優れた伝動ベルトを調製するのに有用な繊維部材及びその製
造方法を提供することにある。
【課題を解決するための手段】
【００１２】
本発明者らは、前記課題を達成するため鋭意検討した結果、摩擦伝動部（動力伝達部）
を有する伝動ベルトにおいて、摩擦伝動部（又は動力伝達部）の表面（摩擦伝動面、動力
伝達面）を、特定の繊維部材［すなわち、吸水性繊維を含む特定の繊維で形成され、かつ
界面活性剤を含む特定の繊維部材（編布など）］で被覆（カバー）すると、静音性（特に
、被水時又は注水時における静音性）を改善又は向上できることを見出し、本発明を完成
した。
【００１３】
すなわち、本発明の伝動ベルトは、摩擦伝動部と、この摩擦伝動部の表面を被覆する繊
維部材とを含む伝動ベルトであって、繊維部材が、吸水性繊維（Ａ１）を含む繊維（Ａ）
で形成され、かつ界面活性剤を含有する伝動ベルトである。換言すれば、本発明の伝動ベ
ルトは、摩擦伝動部を有する伝動ベルトであって、摩擦伝動部の表面が、吸水性繊維（Ａ
１）を含む繊維（Ａ）で形成され、かつ界面活性剤を含有する繊維部材で被覆されている
伝動ベルトである。なお、摩擦伝動部とは、プーリに接触可能な部位である。そのため、
このような伝動ベルトでは、摩擦伝動部（又はその表面、すなわち、摩擦伝動面）が、繊
維部材を介して、プーリに接触可能である。
【００１４】
繊維（Ａ）において、吸水性繊維（Ａ１）は、特に、セルロース系繊維（綿繊維など）
を含んでいてもよい。吸水性繊維（Ａ１）の割合は、例えば、繊維（Ａ）全体の１質量％
以上（例えば、５質量％以上）であってもよく、１０質量％以上であってもよい。
【００１５】
繊維（Ａ）は、吸水性繊維（Ａ１）のみで構成してもよく、さらに、非吸水性繊維（Ａ
２）を含んでいてもよい。このような非吸水性繊維（Ａ２）は、特に、伸縮性繊維（ポリ
ウレタン繊維など）を含んでいてもよい。このように非吸水性繊維（Ａ２）を含む場合、
吸水性繊維（Ａ１）と非吸水性繊維（Ａ２）との割合は、例えば、前者／後者（質量比）
＝９９／１〜５／９５（例えば、９５／５〜１０／９０）程度であってもよい。
【００１６】
繊維部材は、布状部材であってもよく、特に、編布（例えば、緯編で編成された編布）
であってもよい。
【００１７】
繊維部材において、界面活性剤は、非イオン性界面活性剤（例えば、ポリエチレングリ
コール型非イオン性界面活性剤）を含んでいてもよい。界面活性剤の含有割合は、繊維部
材（繊維（Ａ）で形成された繊維部材）１ｍ２あたり１〜１００ｇ程度であってもよい。
また、界面活性剤の含有割合（付着割合）は、繊維部材を形成する繊維（Ａ）（又は界面
活性剤を含有させる前の繊維部材）１００質量部に対して、０．５〜１２０質量部程度で
あってもよい。
【００１８】
本発明の伝動ベルトにおいて、摩擦伝動部（又は摩擦伝動面）は、特に、ゴム（又はゴ
ム組成物）で形成されていてもよい。
【００１９】
本発明の伝動ベルトは、例えば、ベルト背面を形成する伸張層と、この伸張層の一方の
面側に形成される圧縮層（特に、圧縮ゴム層）と、伸張層と圧縮層との間にベルト長手方
向に沿って埋設される心線とを含み、前記圧縮層が前記繊維部材で被覆された摩擦伝動部
を有する伝動ベルトであってもよい。この伝動ベルトでは、圧縮層に摩擦伝動部（リブな
ど）が形成されたベルトであってもよく、特にＶリブドベルトであってもよい。
【００２０】
本発明の伝動ベルトにおいて、摩擦伝動部の表面に水を滴下して５秒経過後の接触角（
摩擦伝動部の表面と水との接触角）は、０〜３０°程度であってもよい。
【００２１】
本発明には、前記繊維部材、すなわち、伝動ベルトを構成する摩擦伝動部（摩擦伝動部
を有する伝動ベルトの摩擦伝動部）の表面を被覆するための繊維部材であって、吸水性繊
維（Ａ１）を含む繊維（Ａ）で形成され、かつ界面活性剤を含有する繊維部材も含まれる
。
【００２２】
このような繊維部材は、吸水性繊維（Ａ１）を含む繊維（Ａ）（又は繊維（Ａ）で形成
された繊維部材の本体）を、界面活性剤を含む溶液に浸漬することにより、製造してもよ
い。なお、このような製造方法において、溶液における界面活性剤の濃度は、例えば、０
．３〜５０質量％程度であってもよい。
【発明の効果】
【００２３】
本発明の伝動ベルトでは、静音性（静粛性、耐発音性）を向上又は改善できる。特に、
本発明の伝動ベルトでは、吸水性繊維と界面活性剤とを組み合わせることにより、界面活
性剤が摩擦伝動面における水の濡れ性を効率よく改善することで、摩擦伝動面に水が濡れ
広がって吸水性繊維による効率良い吸水を実現できるためか、摩擦伝動面（動力伝達面）
における乾燥時（ＤＲＹ）と被水時（ＷＥＴ）との摩擦係数の差を小さくできるので、被
水時における静音性の改善効果が高い。
【００２４】
また、本発明の伝動ベルトでは、摩擦伝動部の表面（摩擦伝動面）を繊維部材で被覆で
きるため、摩擦伝動部の構成成分（特にゴム）の摩耗や劣化を効率よく抑制でき、ベルト
の耐久性を高めることができる。また、繊維部材で被覆することにより、乾燥時における
ベルトの摩擦係数の過度の上昇を抑えることもできる。しかも、このような繊維部材で被
覆しているにもかかわらず、摩擦伝動部（動力伝達部）からの動力伝達性を損なうことも
ない。特に、乾燥時、被水時ともに摩擦係数が適度に安定化するため、動力伝達性に優れ
ている。そのため、本発明の伝動ベルトは、静音性と耐久性と動力伝達性とを高いレベル
で同時に達成でき、極めて有用性が高い。
【図面の簡単な説明】
【００２５】
【図１】図１は、本発明のＶリブドベルトの一例を示す概略断面図である。
【図２】図２は、実施例での接触角の測定方法を説明するための概略図である。
【図３】図３は、実施例での摩擦係数の測定方法を説明するための概略図である。
【図４】図４は、実施例での摩擦係数（注水時）の測定方法を説明するための概略図である。
【図５】図５は、実施例での耐久性試験を説明するための概略図である。
【図６】図６は、実施例でのミスアライメント発音評価試験を説明するための概略図である。
【発明を実施するための形態】
【００２６】
本発明の繊維部材（界面活性剤含有繊維部材）は、特定の繊維（Ａ）で形成されるとと
もに、界面活性剤を含有する（又は界面活性剤が付着している）。換言すれば、繊維部材
は、繊維（Ａ）と界面活性剤とを含む。そして、このような繊維部材は、後述するように
、伝動ベルトを構成する摩擦伝動部の表面［伝動ベルトのうちプーリと接触可能な（又は
接触する）面］を被覆する（又は摩擦伝動部の表面に積層する）ための繊維部材として使
用できる。
【００２７】
［繊維部材］
繊維部材は、繊維（Ａ）で形成されており、この繊維（Ａ）は、少なくとも吸水性繊維
（吸水性繊維（Ａ１）、繊維（Ａ１）などということがある）を含む。
【００２８】
吸水性繊維（又は吸水性糸を含む繊維）としては、例えば、ビニルアルコール系繊維（
ポリビニルアルコール、エチレン−ビニルアルコール共重合体の繊維、ビニロンなど）、
セルロース系繊維［セルロース繊維（植物、動物又はバクテリアなどに由来するセルロー
ス繊維）、セルロース誘導体の繊維］などが例示できる。セルロース繊維としては、例え
ば、木材パルプ（針葉樹、広葉樹パルプなど）、竹繊維、サトウキビ繊維、種子毛繊維（
綿繊維（コットンリンター）、カポックなど）、ジン皮繊維（麻、コウゾ、ミツマタなど
）、葉繊維（マニラ麻、ニュージーランド麻など）などの天然植物由来のセルロース繊維
（パルプ繊維）；ホヤセルロースなどの動物由来のセルロース繊維；バクテリアセルロー
ス繊維；藻類のセルロースなどが例示できる。セルロース誘導体の繊維としては、例えば
、セルロースエステル繊維；再生セルロース繊維（レーヨン、キュプラ、リヨセルなど）
などが挙げられる。また、ポリアミド繊維（ポリアミド６繊維、ポリアミド６６繊維、ポ
リアミド４６繊維などの脂肪族ポリアミド繊維など）や動物由来の繊維（羊毛、絹など）
を吸水性繊維として使用することもできる。
【００２９】
さらに、吸水性繊維は、芯材又は芯糸の表面の少なくとも一部又は全部を前記吸水性繊
維の成分（吸水性繊維成分）で被覆した複合繊維であってもよい。芯材又は芯糸は、疎水
性又は非吸水性であってもよく、親水性又は吸水性であってもよい。芯材又は芯糸は、下
記に例示の繊維、例えば、ポリオレフィン繊維、アクリル繊維、ポリエステル繊維、ポリ
ウレタン繊維などの非吸水性繊維などであってもよい。
【００３０】
吸水性繊維は、単独で又は２種以上組み合わせてもよい。
【００３１】
これらの吸水性繊維のうち、セルロース系繊維（綿繊維、麻、レーヨンなど）、再生セ
ルロース繊維を好適に使用してもよく、特に吸水性に優れる天然繊維である綿繊維が好ま
しい。そのため、吸水性繊維は、少なくともセルロース系繊維（特に綿繊維）及び／又は
再生セルロース繊維を含んでいてもよい。
【００３２】
なお、繊維（Ａ）全体に対する吸水性繊維（Ａ１）の割合は、１質量％以上（例えば、
３質量％以上）程度の範囲から選択でき、例えば、５質量％以上（例えば、７質量％以上
）、好ましくは１０質量％以上（例えば、１２質量％以上）、さらに好ましくは１５質量
％以上（例えば、１７質量％以上）、特に２０質量％以上（例えば、２２質量％以上）、
特に好ましくは２５質量％以上（例えば、２７質量％以上）であってもよい。
【００３３】
繊維（Ａ）は、少なくとも吸水性繊維（Ａ１）を含んでいればよく、さらに、非吸水性
繊維（他の繊維、吸水性繊維以外の繊維）（非吸水性繊維（Ａ２）、繊維（Ａ２）という
ことがある）を含んでいてもよい。非吸水性繊維と組み合わせることで、ベルト（又は繊
維部材）の耐久性を向上又は改善しつつ、高い静粛性（さらには動力伝達性）を実現しや
すい。
【００３４】
非吸水性繊維［又は吸水性繊維を含まない糸（非吸水性糸）を構成する繊維］としては
、例えば、ポリオレフィン繊維（ポリエチレン繊維、ポリプロピレン繊維など）、非吸水
性ポリアミド繊維（アラミド繊維などの芳香族ポリアミド繊維など）、アクリル繊維、ポ
リエステル繊維［ポリエチレンテレフタレート（ＰＥＴ）繊維、ポリプロピレンテレフタ
レート（ＰＰＴ）繊維、ポリトリメチレンテレフタレート（ＰＴＴ）繊維、ポリエチレン
ナフタレート（ＰＥＮ）繊維などのＣ２−４アルキレンＣ６−１４アリレート系繊維、ポ
リアリレート系繊維など］、ポリパラフェニレンベンゾビスオキサゾール（ＰＢＯ）繊維
、ポリウレタン繊維などの合成繊維；炭素繊維などの無機繊維が例示できる。
【００３５】
非吸水性繊維は、単独で又は２種以上組み合わせてもよい。
【００３６】
非吸水性繊維は、特に、これらの中でも、伸縮性繊維［又は弾性糸、ポリウレタン繊維
（又はポリウレタン弾性糸又はスパンデックス）など］を含んでいてもよい。なお、伸縮
性繊維（又は弾性糸）は、伸縮加工（例えば、ウーリー加工、捲縮加工など）により伸縮
性を付与した繊維（又は糸）であってもよい。
【００３７】
そのため、非吸水性繊維は、少なくとも伸縮性繊維を含んでいてもよい。非吸水性繊維
が伸縮性繊維を含む場合、非吸水性繊維全体に対する伸縮性繊維の割合は、例えば、１質
量％以上（例えば、３〜１００質量％）、好ましくは５質量％以上（例えば、７〜９０質
量％）、さらに好ましくは１０質量％以上（例えば、１２〜８０質量％）であってもよい
。
【００３８】
吸水性繊維（Ａ１）と非吸水性繊維（Ａ２）との割合は、前者／後者（質量比）＝９９
．５／０．５〜３／９７（例えば、９９／１〜５／９５）程度の範囲から選択でき、例え
ば、９９／１〜５／９５（例えば、９８／２〜８／９２）、好ましくは９８／２〜１０／
９０（例えば、９７／３〜１２／８８）、より好ましくは９６／４〜１５／８５（例えば
、９５／５〜１７／８３）、さらに好ましくは９３／７〜２０／８０（例えば、９０／１
０〜２２／７８）程度であってもよく、特に好ましくは９５／５〜１０／９０（例えば、
８８／１２〜２５／７５）、中でも８５／１５〜３０／７０程度であってもよい。
【００３９】
繊維（吸水性繊維、非吸水性繊維）は、通常、糸の形態で繊維部材に含まれていてもよ
い。糸は、モノフィラメント糸であっても、マルチフィラメント糸であってもよい。マル
チフィラメント糸は、無撚糸であってもよく、撚糸であってもよい。
【００４０】
撚糸は、複数の方撚糸を下撚り糸として上撚りした糸（例えば、諸撚糸、駒撚糸、ラン
グ撚糸など）であってもよく、方撚糸と単糸とを下撚り糸として上撚りした撚糸（例えば
、壁撚糸など）であってもよい。
【００４１】
マルチフィラメント糸（又は撚糸）は、２種以上の繊維（又は糸）からなる複合糸（又
は複合繊維）であってもよい。このような複合糸（撚糸）は、カバーリング糸［芯糸とこ
の芯糸に巻き付けた（カバーリングした）鞘糸とを含む糸（撚糸）］であってもよい。
【００４２】
マルチフィラメント糸（又は撚糸）は、吸水性繊維（吸水性繊維糸、吸水性繊維のモノ
フィラメント）のみ又は非吸水性繊維［又は非吸水性繊維糸、例えば、前述の非吸水性繊
維（例えば、ポリウレタン繊維などの伸縮性繊維）］のみで構成してもよく、吸水性繊維
と非吸水性繊維とを含んでいてもよい。
【００４３】
例えば、吸水性繊維を含む複合糸は、２種以上の吸水性繊維をコンジュゲートした複合
糸、吸水性繊維と非吸水性繊維とをコンジュゲートした複合糸、吸水性繊維を含むカバー
リング糸などが挙げられる。このうち、伸縮性の観点から、カバーリング糸を好適に使用
してもよい。吸水性繊維を含むカバーリング糸は、芯糸および鞘糸の双方を吸水性繊維（
吸水性繊維糸）を含んでいてもよく、いずれか一方（特に、鞘糸）が吸水性繊維（綿繊維
など）を含み、他方（特に、芯糸）が非吸水性繊維（例えば、ポリウレタン繊維などの伸
縮性繊維）を含んでいてもよい。通常、吸水性繊維を含むカバーリング糸は、芯糸を非吸
水性繊維で構成し、鞘糸を吸水性繊維で構成する場合が多い。
【００４４】
また、非吸水性繊維のみを含む複合糸としては、２種以上の非吸水性繊維を含む複合糸
［例えば、２種以上のポリエステル繊維（例えば、ＰＥＴ繊維とＰＴＴ繊維）をコンジュ
ゲートした複合糸など］、芯糸および鞘糸の双方を非吸水性繊維で構成したカバーリング
糸［例えば、芯糸および鞘糸のうち、いずれか一方を伸縮性繊維で構成した糸、すなわち
、芯糸をポリウレタン繊維などの伸縮性繊維で構成し、鞘糸をポリエステル繊維（ＰＥＴ
繊維など）で構成したカバーリング糸など］などが挙げられる。
【００４５】
糸（吸水性繊維を含む糸）の繊度は、繊維部材の態様にもよるが、例えば、２０〜６０
０ｄｔｅｘ、好ましくは５０〜３００ｄｔｅｘ程度であってもよい。
【００４６】
本発明の繊維部材は、繊維（Ａ）で形成されている。このような繊維部材（繊維部材の
形態）は、伝動ベルトの摩擦伝動面を被覆できる形態であれば特に限定されないが、通常
、編布、織布、不織布などの布（又は帆布）状であってもよい。
【００４７】
これらのうち、特に、本発明では、編布状の繊維部材が好ましい。編布は、伸縮性に優
れ、摩擦伝動面の輪郭（形状）に合わせやすいため好適である。
【００４８】
なお、編布は、１本又は２本以上の編糸が網目（ループ）をつくり、そのループに次の
糸を引っ掛けて新しいループを連続的に作って編成された構造を有する布である。すなわ
ち、編布では、糸を直線状に交錯させることなく、ループを作ることで形成される。
【００４９】
編布（又は編布の編成）は、緯編（又は緯編で編成された編布）、経編（又は経編で編
成された編布）のいずれであってもよい。
【００５０】
緯編（又は緯編の編組織）としては、例えば、平編（天竺編）、ゴム編、鹿の子編、ス
ムース編などが挙げられる。また、経編（又は経編の編組織）としては、例えば、シング
ルデンビー、シングルコード、トリコット、ハーフトリコットなどが挙げられる。
【００５１】
これらのうち、緯編（又は緯編で編成された編布）が好ましく、特に、平編又は鹿の子
編（平編又は鹿の子編を編組織とする緯編）が好ましい。
【００５２】
なお、繊維（Ａ）は、繊維部材の形態に応じて適当に用いることができる。例えば、繊
維（Ａ）を、吸水性繊維のみで構成する場合、吸水性繊維又はその糸で、上記形態の繊維
部材（例えば、編布）を形成できる。
【００５３】
また、繊維（Ａ）が、非吸水性繊維を含む場合には、例えば、（ｉ）吸水性繊維のみ（
又は吸水性繊維のみを含む糸）と、非吸水性繊維のみ（又は非吸水性繊維のみを含む糸）
とを用いて繊維部材（編布など）を形成してもよく、（ｉｉ）吸水性繊維および非吸水性
繊維を含む糸（例えば、カバーリング糸などの撚糸）を用いて繊維部材を形成してもよく
、（ｉｉｉ）吸水性繊維および非吸水性繊維を含む糸と、吸水性繊維のみを含む糸及び／
又は非吸水性繊維のみを含む糸とを用いて、繊維部材を形成してもよい。
【００５４】
なお、繊維部材（又は界面活性剤を付着又は含有させる前の繊維部材）には、必要に応
じて、接着処理を施してもよい。接着処理により、摩擦伝動面（又は後述の圧縮層）に対
する接着性を向上又は改善できる場合がある。また、摩擦伝動面（動力伝達面）の耐摩耗
性を向上させることもできる。このような接着処理としては、例えば、接着性成分［例え
ば、エポキシ化合物、イソシアネート化合物］を有機溶媒（トルエン、キシレン、メチル
エチルケトン等）に溶解させた樹脂系処理液などへの浸漬処理、レゾルシン−ホルマリン
−ラテックス液（ＲＦＬ液）への浸漬処理、ゴム組成物を有機溶媒に溶かしたゴム糊への
浸漬処理が挙げられる。この他の接着処理の方法として、例えば、繊維部材とゴム組成物
とをカレンダーロールに通して繊維部材にゴム組成物を刷り込むフリクション処理、繊維
部材にゴム糊を塗布するスプレディング処理、繊維部材にゴム組成物を積層するコーティ
ング処理なども採用できる。
【００５５】
繊維部材の目付は、例えば、５０〜５００ｇ／ｍ２、好ましくは８０〜４００ｇ／ｍ２
、さらに好ましくは１００〜３５０ｇ／ｍ２程度であってもよい。
【００５６】
繊維部材の厚み（平均厚み）は、例えば、０．１〜３ｍｍ、好ましくは０．２〜２ｍｍ
、さらに好ましくは０．３〜１ｍｍ程度であってもよい。
【００５７】
本発明の繊維部材は、前記のような特定の繊維（Ａ）で形成され、かつ界面活性剤を含
有する。換言すれば、本発明の繊維部材は、繊維（Ａ）で形成された本体（以下、「繊維
部材の本体」又は「本体」と称する場合がある）と、界面活性剤とを含んでいる。このよ
うな繊維部材において、界面活性剤の含有の形態は、特に限定されないが、繊維部材（又
は繊維部材を形成する繊維（Ａ）又は本体）に、界面活性剤が付着している場合が多い。
すなわち、繊維部材は、繊維（Ａ）で形成された本体と、この本体（又はこの本体を形成
する繊維（Ａ））に付着した界面活性剤とを含む場合が多い。
【００５８】
界面活性剤とは、水となじみ易い親水性部位（親水性基）と、油となじみ易い疎水性部
位（疎水性基、親油基）とを分子内に持つ物質の総称であり、極性物質と非極性物質とを
均一に混合する働きを有する以外に、表面張力を小さくして濡れ性を高めたり、物質と物
質との間に界面活性剤が介在して界面の摩擦を小さくしたりする作用がある。
【００５９】
本発明では、繊維部材に界面活性剤を含有させ、吸水性繊維と界面活性剤とを組合せる
ことにより、界面活性剤が摩擦伝動面に付着した水滴の表面張力を小さくして水との濡れ
性を高め、水が摩擦伝動面に濡れ広がって吸水性繊維による吸水を効率よく行うことがで
きる。
【００６０】
界面活性剤としては、特に限定されず、イオン性界面活性剤、非イオン性界面活性剤な
どが使用できる。非イオン性活性剤は、例えば、ポリエチレングリコール型（ポリオキシ
エチレン型）非イオン界面活性剤および多価アルコール型非イオン界面活性剤であっても
よい。
【００６１】
ポリエチレングリコール型非イオン界面活性剤は、高級アルコール、アルキルフェノー
ル、高級脂肪酸、多価アルコール高級脂肪酸エステル、高級脂肪酸アミド、ポリプロピレ
ングリコールなどの疎水基を有する疎水性ベース成分にエチレンオキシドが付加して親水
基が付与された非イオン界面活性剤である。
【００６２】
疎水性ベース成分としての高級アルコールとしては、例えば、ラウリルアルコール、ト
リデシルアルコール、テトラデシルアルコール、セチルアルコール、オクタデシルアルコ
ール、アラルキルアルコールなどのＣ１０−３０飽和アルコール、オレイルアルコールな
どのＣ１０−２６不飽和アルコールなどが例示できる。アルキルフェノールとしては、オ
クチルフェノール、ノニルフェノールなどのＣ４−１６アルキルフェノールなどが例示で
きる。
【００６３】
疎水性ベース成分の高級脂肪酸としては、飽和脂肪酸［例えば、ミリスチン酸、パルミ
チン酸、ステアリン酸、アラキン酸、ベヘン酸、リグノセリン酸、セロチン酸、モンタン
酸などのＣ１０−３０飽和脂肪酸、好ましくはＣ１２−２８飽和脂肪酸、さらに好ましく
はＣ１４−２６飽和脂肪酸、特にＣ１６−２２飽和脂肪酸など；ヒドロキシステアリン酸
などのオキシカルボン酸など］、不飽和脂肪酸［例えば、オレイン酸、エルカ酸、エルシ
ン酸、リノール酸、リノレン酸、エレオステアリン酸などのＣ１０−３０不飽和脂肪酸な
ど］などが例示できる。これらの高級脂肪酸は、単独で又は二種以上組み合わせてもよい
。
【００６４】
多価アルコール高級脂肪酸エステルは、多価アルコールと前記高級脂肪酸とのエステル
であって、未反応のヒドロキシル基を有している。多価アルコールとしては、アルカンジ
オール（エチレングリコール、プロピレングリコール、ブタンジオールなどのＣ２−１０
アルカンジオールなど）、アルカントリオール（グリセリン、トリメチロールエタン、ト
リメチロールプロパンなど）、アルカンテトラオール（ペンタエリスリトール、ジグリセ
リンなど）、アルカンヘキサオール（ジペンタエリスリトール、ソルビトール、ソルビッ
トなど）、アルカンオクタオール（ショ糖など）、これらのアルキレンオキサイド付加体
（Ｃ２−４アルキレンオキサイド付加体など）などが例示できる。
【００６５】
以下に、「オキシエチレン」、「エチレンオキサイド」又は「エチレングリコール」を
「ＥＯ」で表し、「オキシプロピレン」、「プロピレンオキサイド」又は「プロピレング
リコール」を「ＰＯ」で表すと、ポリエチレングリコール型非イオン界面活性剤の具体例
としては、例えば、ポリＥＯ高級アルコールエーテル（ポリＥＯラウリルエーテル、ポリ
ＥＯステアリルエーテルなどのポリＥＯＣ１０−２６アルキルエーテル）、ポリＥＯポリ
ＰＯ高級アルコールエーテル（例えば、ポリＥＯポリＰＯＣ１０−２６アルキルエーテル
）；ポリＥＯオクチルフェニルエーテル、ポリＥＯノニルフェニルエーテルなどのアルキ
ルフェノール−ＥＯ付加体；ポリＥＯモノラウレート、ポリＥＯモノオレエート、ポリＥ
Ｏモノステアレートなどの脂肪酸−ＥＯ付加体；グリセリンモノ又はジ高級脂肪酸エステ
ル−ＥＯ付加体（グリセリンモノ又はジラウレート、グリセリンモノ又はジパルミテート
、グリセリンモノ又はジステアレート、グリセリンモノ又はジオレートなどのグリセリン
モノ又はジＣ１０−２６脂肪酸エステルのＥＯ付加体）、ペンタエリスリトール高級脂肪
酸エステル−ＥＯ付加体（ペンタエリスリトールジステアレート−ＥＯ付加体などのペン
タエリスリトールモノ乃至トリＣ１０−２６脂肪酸エステル−ＥＯ付加体など）、ジペン
タエリスリトール高級脂肪酸エステル−ＥＯ付加体、ソルビトール高級脂肪酸エステル−
ＥＯ付加体、ソルビット高級脂肪酸エステル−ＥＯ付加体、ポリＥＯソルビタンモノラウ
レート、ポリＥＯソルビタンモノステアレート、ポリＥＯソルビタントリステアレートな
どのソルビタン脂肪酸エステル−ＥＯ付加体、ショ糖高級脂肪酸エステル−ＥＯ付加体な
どの多価アルコール脂肪酸エステル−ＥＯ付加体；ポリＥＯラウリルアミノエーテル、ポ
リＥＯステアリルアミノエーテルなどの高級アルキルアミン−ＥＯ付加体；ポリＥＯ椰子
脂肪酸モノエタノールアマイド、ポリＥＯラウリン酸モノエタノールアマイド、ポリＥＯ
ステアリン酸モノエタノールアマイド、ポリＥＯオレイン酸モノエタノールアマイドなど
の脂肪酸アミド−ＥＯ付加体；ポリＥＯヒマシ油、ポリＥＯ硬化ヒマシ油などの油脂−Ｅ
Ｏ付加体；ポリＰＯ−ＥＯ付加体（ポリＥＯ−ポリＰＯブロック共重合体など）などが挙
げられる。これらのポリエチレングリコール型非イオン界面活性剤は単独で又は二種以上
組み合わせて使用できる。
【００６６】
多価アルコール型非イオン界面活性剤は、前記多価アルコール（特に、グリセロール、
ジグリセリン、ペンタエリスリトール、ショ糖、ソルビトールなどのアルカントリオール
乃至アルカンヘキサオール）に高級脂肪酸などの疎水基が結合した非イオン界面活性剤で
ある。多価アルコール型非イオン界面活性剤としては、例えば、グリセリンモノステアレ
ート、グリセリンモノオレエートなどのグリセリン脂肪酸エステル、ペンタエリストール
モノステアレート、ペンタエリストールジ牛脂脂肪酸エステルなどのペンタエリスリトー
ル脂肪酸エステル、ソルビタンモノラウレート、ソルビタンモノステアレートなどのソル
ビタン脂肪酸エステル、ソルビトールモノステアレートなどのソルビトール脂肪酸エステ
ル、ショ糖脂肪酸エステル、多価アルコールのアルキルエーテル、椰子脂肪酸ジエタノー
ルアマイドなどのアルカノールアミン類の脂肪酸アミド、アルキルポリグリコシドなどが
挙げられる。これらの多価アルコール型非イオン界面活性剤も単独で又は二種以上組み合
わせて使用でき、前記ポリエチレングリコール型非イオン界面活性剤と組み合わせて使用
してもよい。
【００６７】
なお、イオン性界面活性剤は、スルホン酸塩（アルキルベンゼンスルホン酸塩、α−オ
レフィンスルホン酸塩、アルカンスルホン酸塩など）、硫酸塩（アルキル硫酸塩、ポリＥ
Ｏアルキルエーテル硫酸エステル塩など）、長鎖脂肪酸塩、ナフタレンスルホン酸ホルマ
リン縮合物、リン酸エステル（脂肪族リン酸エステル型、芳香族リン酸エステル型、アル
キルリン酸塩など）、スルホコハク酸エステル塩などのアニオン界面活性剤、アルキルト
リメチルアンモニウム塩、ジアルキルジメチルアンモニウム塩などのカチオン界面活性剤
、アルキルベタイン、イミダゾリン誘導体などの両性界面活性剤などであってもよい。
【００６８】
好ましい界面活性剤は、非イオン性界面活性剤、特に、ポリエチレングリコール型非イ
オン界面活性剤である。そのため、界面活性剤は、少なくとも非イオン性界面活性剤（特
に、ポリエチレングリコール型非イオン性界面活性剤）を含んでいてもよい。
【００６９】
界面活性剤の水と油への親和度の程度は、ＨＬＢ（Hydrophile-Lipophile-Balance）値
で表すことができる。界面活性剤のＨＬＢは０〜２０の範囲であり、０に近いほど親油性
が高く、２０に近いほど親水性が高くなる。界面活性剤のＨＬＢ値は、特に限定されない
が、５〜１５程度であってもよく、特に７〜１５程度であってもよい。
【００７０】
なお、ＨＬＢ値を上記範囲とすることで、繊維部材に効率よく界面活性剤を含有（又は
付着）させやすい。
【００７１】
さらに、界面活性剤の沸点は、特に限定されないが、後述のゴムの加硫温度よりも高い
沸点を有する界面活性剤を用いることもできる。
【００７２】
界面活性剤の融点は、低いほど好ましく下限は特に限定されない。界面活性剤の融点は
、室温以下であるのが好ましく、例えば、２０℃以下（例えば、−４０℃〜２０℃）、好
ましくは−３５℃〜１５℃（例えば、−３０℃〜１０℃）、さらに好ましくは−３５℃〜
５℃程度であり、通常、０℃以下（例えば、−３５℃〜−５℃）程度であってもよい。界
面活性剤は、通常、室温（２０〜２５℃）において液状であってもよい。なお、融点をこ
のような範囲とすることで、繊維部材に効率よく界面活性剤を含有（又は付着）させやす
い。
【００７３】
本発明の繊維部材において、界面活性剤の含有割合（又は付着割合）は、例えば、繊維
部材（又は繊維部材の片面）１ｍ２あたり、０．１ｇ以上（例えば、０．３〜３００ｇ）
の範囲から選択でき、例えば、０．５〜２００ｇ（例えば、０．７〜１５０ｇ）、好まし
くは１〜１００ｇ（例えば、１．２〜９０ｇ）、さらに好ましくは１．５〜８０ｇ（例え
ば、２〜７０ｇ）程度であってもよく、特に３ｇ以上［例えば、５ｇ以上（例えば、６〜
１００ｇ）、好ましくは８ｇ以上（例えば、９〜８０ｇ）、さらに好ましくは１０ｇ以上
（例えば、１２〜６０ｇ）］であってもよい。このような含有割合とすることで、優れた
静粛性を効率よく実現させやすい。なお、界面活性剤の含有割合の上限値は特に制限され
ないが、繊維部材における界面活性剤のベタツキを抑えることができる範囲で適宜選択し
てもよい。
【００７４】
なお、界面活性剤の含有割合は、本発明の伝動ベルトにおいても上記と同様の範囲から
選択できるが、後述のように、繊維部材を被覆した後に加硫させる場合、一部の界面活性
剤が気化する場合がある。このような場合には、予め気化する量を想定し、気化後の含有
割合が上記範囲となるように、繊維部材に含有させてもよい。
【００７５】
また、界面活性剤の含有割合（付着割合）は、繊維部材を形成する繊維（Ａ）（又は繊
維部材の本体）１００質量部に対して、例えば、０．３〜１５０質量部（例えば、０．５
〜１２０質量部）、好ましくは０．７〜１００質量部（例えば、１〜８０質量部）、さら
に好ましくは２〜７０質量部（例えば、３〜６０重量部）、特に５〜５０質量部（例えば
、７〜４０質量部）程度であってもよく、通常３〜８０質量部（例えば、５〜７０質量部
、好ましくは８〜５０質量部）程度であってもよい。
【００７６】
本発明の繊維部材（界面活性剤を含有する繊維部材）の製造方法［すなわち、繊維部材
の本体（又は繊維（Ａ））に界面活性剤を含有（又は付着）させる方法］としては、特に
限定されず、吸水性繊維（Ａ１）を含む繊維（Ａ）で形成された繊維部材の本体（又は繊
維（Ａ））に、界面活性剤をスプレーする方法、界面活性剤をコーティングする方法、界
面活性剤に浸漬する方法などが挙げられる。また、後述するベルトの製造方法において、
内周面に複数のリブ型が刻設された筒状外型の表面に界面活性剤を塗布して、加硫成形す
ることで、界面活性剤を繊維部材に含ませることもできる。これらのうち、簡便に、また
、均一に界面活性剤を含有（又は付着）できるという観点から、界面活性剤に浸漬（浸漬
処理）する方法が好ましい。
【００７７】
上記方法において、界面活性剤は、必要に応じて、溶媒を含む形態（すなわち、界面活
性剤を含む溶液の形態）で、含有させてもよい。このような溶媒としては、界面活性剤の
種類などに応じて適宜選択でき、特に限定されず、水、炭化水素類（例えば、トルエン、
キシレンなどの芳香族炭化水素類）、エーテル類（例えば、ジエチルエーテルなどの鎖状
エーテル；ジオキサン、テトラヒドロフランなどの環状エーテル）、ケトン類（例えば、
アセトン、メチルエチルケトンなどの鎖状ケトン；シクロヘキサノンなどの環状ケトン）
、エステル類（例えば、酢酸エチルなどの酢酸エステル）などの汎用の溶媒が挙げられる
。これらの溶媒は、単独で又は混合溶媒としてもよい。
【００７８】
界面活性剤を含む溶液において、界面活性剤の濃度は、例えば、０．１〜８０質量％（
例えば、０．２〜６０質量％）、好ましくは０．３〜５０質量％（例えば、０．４〜４０
質量％）、さらに好ましくは０．５〜３０質量％程度であってもよく、特に１質量％以上
［例えば、２〜５０質量％（例えば、３〜４０質量％）、好ましくは５〜３０質量％（例
えば、７〜２５質量％）］であってもよい。このような濃度とすることで、繊維部材に対
する界面活性剤の含有割合を、前記のような範囲に効率よく調整しやすい。
【００７９】
浸漬時間は、特に限定されず、例えば、１分以上（例えば、３分〜１０時間）、好まし
くは５分以上（例えば、８分〜６時間）、さらに好ましくは１０分以上（例えば、１５分
〜３時間）程度であってもよい。また、浸漬温度（浸漬処理温度）は、特に限定されず、
例えば、１０℃〜６０℃程度であってもよい。温度が低すぎると、溶液又は界面活性剤の
流動性が低下し、含浸性や作業性が低下し、温度が高すぎると、溶媒が揮発し、界面活性
剤の濃度が変化（上昇）する。
【００８０】
なお、浸漬処理後、必要に応じて、乾燥処理を行ってもよい。乾燥処理は、加温下［例
えば、５０℃以上（例えば、７０〜２００℃）、好ましくは１００℃以上（例えば、１２
０〜１６０℃）程度の加温下］で行ってもよい。また、乾燥時間は、特に限定されず、例
えば、１０分〜１２０分であってもよい。乾燥時間が短すぎると、乾燥が不十分となり、
長すぎると、乾燥温度によっては繊維部材（特に綿などのセルロース繊維）が変色する。
【００８１】
［伝動ベルト］
本発明の繊維部材は、伝動ベルト（摩擦伝動部を有する伝動ベルト）の摩擦伝動部（動
力伝達部）の表面［すなわち、摩擦伝動面（又は動力伝達面）］を被覆するための繊維部
材として有用である。そのため、本発明には、このような繊維部材を備えた伝動ベルトも
含まれる。すなわち、本発明の伝動ベルトは、摩擦伝動部を有し、この摩擦伝動部の表面
（摩擦伝動面）が前記繊維部材で被覆された伝動ベルトである。なお、摩擦伝動面は、プ
ーリに接触可能な面（ベルトの腹面）である。そのため、摩擦伝動面は、繊維部材を介し
てプーリに接触可能となる。
【００８２】
このような伝動ベルトの構造は、摩擦伝動部を有する限り、特に限定されるものではな
いが、例えば、摩擦伝動部を有する圧縮層（又は摩擦伝動部を形成する圧縮層）を少なく
とも備えている場合が多い。このような圧縮層は、摩擦伝動部を備えていればよく、圧縮
層全体が摩擦伝動部を構成してもよい。そして、このような伝動ベルトにおいて、少なく
とも摩擦伝動部（又は摩擦伝動面）が、ゴム（又はゴム組成物）で形成されている場合が
多く、圧縮層全体がゴムで形成されていてもよい。本発明では、このように摩擦伝動部が
ゴムで形成されていても、被水時における高い静粛性を担保できる。
【００８３】
代表的な伝動ベルトは、ベルト背面（ベルトの外周面）を形成する伸張層と、この伸張
層の一方の面側に形成され、かつ摩擦伝動部を有する圧縮層（特にゴムで形成された圧縮
ゴム層）と、伸張層と圧縮層との間にベルト長手方向に沿って埋設される心線とを備えて
いる場合が多い。そして、本発明では、このような伝動ベルトにおいて、圧縮層を構成す
る摩擦伝動部の表面（摩擦伝動面）に、前記繊維部材が被覆（積層）されている。
【００８４】
なお、心線と伸張層又は圧縮層との接着性を向上させるために、必要に応じて圧縮層と
伸張層との間に接着層を設けてもよい。また、心線は、伸張層と圧縮層との間に埋設でき
れば特に限定されず、例えば、圧縮層に埋設させてもよく、伸張層に接触させつつ圧縮層
に埋設させてもよい。接着層を設ける場合には、接着層に心線を埋設させてもよく、圧縮
層と接着層又は接着層と伸張層との間に心線を埋設してもよい。
【００８５】
伝動ベルトの種類は特に限定されず、Ｖベルト、Ｖリブドベルト、平ベルトなどが例示
できる。これらのベルトのうち、伝動効率の高いＶリブドベルトが好ましい。
【００８６】
図１は本発明の伝動ベルト（Ｖリブドベルト）の一例を示す概略断面図である。このベ
ルト１は、ベルト下面（内周面、腹面）からベルト上面（背面）に向かって順に、繊維部
材５、ゴム組成物で形成された圧縮層（圧縮ゴム層）２、心線３、カバー帆布（織物、編
物、不織布など）で構成された伸張層４を積層した形態を有している。
【００８７】
このベルト１において、心線３は、ベルト長手方向に沿って埋設されており、その一部
が伸張層４に接するとともに、残部が圧縮層２に接している。
【００８８】
また、圧縮層２には、ベルト長手方向に伸びる複数の断面Ｖ字状の溝が形成され、この
溝の間には断面Ｖ字形（逆台形）の複数のリブ（図１に示す例では３個）が形成されおり
、摩擦伝動部となるリブの二つの傾斜面（表面）が摩擦伝動面を形成し、プーリと接して
動力を伝達（摩擦伝動）する。
【００８９】
そして、リブの表面（摩擦伝動面）は、前記繊維部材（編布など）５で被覆（カバー）
されている。
【００９０】
本発明の伝動ベルトはこの形態に限定されず、例えば、伸張層４をゴム組成物で形成し
てもよく、圧縮層２と伸張層４との間に接着層を設けるなどしてもよい。
【００９１】
以下、ベルトを構成する各層の詳細を説明する。
【００９２】
（圧縮層）
圧縮層は、通常、ゴム（又はゴム組成物）で形成してもよい。ゴム（ゴム組成物を構成
するゴム）としては、公知のゴム成分及び／又はエラストマー、例えば、ジエン系ゴム（
天然ゴム、イソプレンゴム、ブタジエンゴム、クロロプレンゴム、スチレンブタジエンゴ
ム（ＳＢＲ）、アクリロニトリルブタジエンゴム（ニトリルゴム）、水素化ニトリルゴム
（水素化ニトリルゴムと不飽和カルボン酸金属塩との混合ポリマーを含む）など）、エチ
レン−α−オレフィンエラストマー、クロロスルフォン化ポリエチレンゴム、アルキル化
クロロスルフォン化ポリエチレンゴム、エピクロルヒドリンゴム、アクリル系ゴム、シリ
コーンゴム、ウレタンゴム、フッ素ゴムなどが例示できる。これらのポリマー成分は単独
又は組み合わせて使用することができる。これらのポリマー成分のうち、有害なハロゲン
を含まず、耐オゾン性、耐熱性、耐寒性を有し、経済性にも優れる点から、エチレン−α
−オレフィンエラストマー（エチレン−プロピレンゴム（ＥＰＲ）、エチレン−プロピレ
ン−ジエンゴム（ＥＰＤＭなど）などのエチレン−α−オレフィン系ゴム）が好ましい。
【００９３】
なお、圧縮層全体（又はゴム組成物全量）に対するゴムの割合は、例えば、２０質量％
以上（例えば、２５〜８０質量％）、好ましくは３０質量％以上（例えば、３５〜７５質
量％）、さらに好ましくは４０質量％以上（例えば、４５〜７０質量％）であってもよい
。
【００９４】
圧縮層（又は圧縮ゴム層を形成するゴム又はゴム組成物）は、必要に応じて、各種添加
剤を含んでいてもよい。
【００９５】
添加剤（配合剤）としては、公知の添加剤、例えば、加硫剤又は架橋剤［例えば、オキ
シム類（キノンジオキシムなど）、グアニジン類（ジフェニルグアニジンなど）、金属酸
化物（酸化マグネシウム、酸化亜鉛など）、有機過酸化物（ジアシルパーオキサイド、パ
ーオキシエステル、ジアルキルパーオキサイドなど）など］、加硫助剤、加硫促進剤、加
硫遅延剤、補強剤（カーボンブラック、含水シリカなどの酸化ケイ素など）、金属酸化物
（例えば、酸化亜鉛、酸化マグネシウム、酸化カルシウム、酸化バリウム、酸化鉄、酸化
銅、酸化チタン、酸化アルミニウムなど）、充填剤（クレー、炭酸カルシウム、タルク、
マイカなど）、可塑剤、軟化剤（パラフィンオイル、ナフテン系オイルなどのオイル類な
ど）、加工剤又は加工助剤（ステアリン酸、ステアリン酸金属塩、ワックス、パラフィン
など）、老化防止剤（芳香族アミン系、ベンズイミダゾール系老化防止剤など）、接着性
改善剤［レゾルシン−ホルムアルデヒド共縮合物、ヘキサメトキシメチルメラミンなどの
メラミン樹脂、これらの共縮合物（レゾルシン−メラミン−ホルムアルデヒド共縮合物な
ど）など］、着色剤、粘着付与剤、カップリング剤（シランカップリング剤など）、安定
剤（酸化防止剤、紫外線吸収剤、熱安定剤など）、潤滑剤、難燃剤、帯電防止剤などが例
示できる。
【００９６】
これらの添加剤は単独又は組み合わせて使用でき、ゴムの種類や用途、性能などに応じ
て適宜選択して用いられる。
【００９７】
添加剤の割合もまた、ゴムの種類などに応じて適宜選択できる。例えば、補強剤（カー
ボンブラックなど）割合は、ゴム１００質量部に対して、１０質量部以上（例えば、２０
〜１５０質量部）、好ましくは２０質量部以上（例えば、２５〜１２０質量部）、さらに
好ましくは３０質量部以上（例えば、３５〜１００質量部）、４０質量部以上（例えば、
５０〜８０質量部）であってもよい。
【００９８】
また、圧縮層は、界面活性剤（前記例示の化合物など）を含んでもよく、含んでいなく
てもよい。
【００９９】
また、圧縮層（又はゴム組成物）は、短繊維を含んでいてもよい。短繊維としては、前
記繊維（Ａ）の項で例示の繊維の短繊維［例えば、綿やレーヨンなどのセルロース系繊維
、ポリエステル系繊維（ＰＥＴ繊維など）、ポリアミド繊維（ポリアミド６などの脂肪族
ポリアミド繊維、アラミド繊維など）など］が挙げられる。なお、短繊維は、吸水性繊維
であってもよい。短繊維は単独で又は２種以上組み合わせてもよい。
【０１００】
短繊維の平均繊維長は、例えば、０．１〜３０ｍｍ（例えば、０．２〜２０ｍｍ）、好
ましくは０．３〜１５ｍｍ、さらに好ましくは０．５〜５ｍｍ程度であってもよい。
【０１０１】
これらの短繊維は、必要に応じて、界面活性剤、シランカップリング剤、エポキシ化合
物、イソシアネート化合物などで表面処理してもよい。
【０１０２】
短繊維の割合は、ゴム１００質量部に対して、例えば、０．５〜５０質量部（例えば、
１〜４０質量部）、好ましくは３〜３０質量部（例えば、５〜２５質量部）程度であって
もよい。
【０１０３】
圧縮層（圧縮ゴム層など）の厚みは、ベルトの種類などに応じて適宜選択できるが、例
えば、１〜３０ｍｍ、好ましくは１．５〜２５ｍｍ、さらに好ましくは２〜２０ｍｍ程度
であってもよい。
【０１０４】
（心線）
心線は、特に限定されず、例えば、ポリエステル繊維（ポリアルキレンアリレート系繊
維）、ポリアミド繊維（アラミド繊維など）などの合成繊維、炭素繊維などの無機繊維な
どを含んでいてもよい。
【０１０５】
心線としては、通常、マルチフィラメント糸を使用した撚りコード（例えば、諸撚り、
片撚り、ラング撚りなど）を使用できる。心線の平均線径（撚りコードの繊維径）は、例
えば、０．５〜３ｍｍ、好ましくは０．６〜２ｍｍ、さらに好ましくは０．７〜１．５ｍ
ｍ程度であってもよい。心線はベルトの長手方向に埋設されていてもよく、さらにベルト
の長手方向に平行に所定のピッチで並列的に埋設されていてもよい。
【０１０６】
ゴムとの接着性を改善するため、心線には、前記短繊維と同様に、エポキシ化合物、イ
ソシアネート化合物などによる種々の接着処理を施してもよい。
【０１０７】
（伸張層）
伸張層は、圧縮層と同様のゴム組成物で形成してもよく、帆布などの布帛（補強布）で
形成してもよい。
【０１０８】
補強布としては、例えば、織布、広角度帆布、編布、不織布などの布材などが挙げられ
る。これらのうち、平織、綾織、朱子織などの形態で製織した織布や、経糸と緯糸との交
差角が９０〜１２０°程度の広角度帆布や編布などが好ましい。補強布を構成する繊維と
しては、前記繊維部材の項で例示した繊維（吸水性繊維、非吸水性繊維など）などを利用
できる。
【０１０９】
また、補強布には、接着処理（例えば、前記繊維部材の項で例示した接着処理）を施し
てもよい。さらに、接着処理［前記ＲＦＬ液で処理（浸漬処理など）］した後、ゴム組成
物を擦り込むフリクション又は積層（コーティング）してゴム付帆布を形成してもよい。
【０１１０】
また、伸張層をゴム（ゴム組成物）で形成する場合、伸張層を構成するゴム組成物にお
いて、ゴム成分としては、前記圧縮層のゴム組成物のゴム成分と同系統又は同種のゴムを
使用する場合が多い。また、加硫剤又は架橋剤、共架橋剤又は架橋助剤、加硫促進剤など
の添加剤の割合も、それぞれ、前記圧縮層のゴム組成物と同様の範囲から選択できる。
【０１１１】
ゴム組成物には、背面駆動時に背面ゴムの粘着により発生する異音を抑制するために、
さらに圧縮層と同様の短繊維が含まれていてもよい。短繊維は、ゴム組成物中でランダム
に配向させてもよい。さらに、短繊維は一部が屈曲した短繊維であってもよい。
【０１１２】
さらに、背面駆動時の異音を抑制するために、伸張層の表面（ベルトの背表面）に凹凸
パターンを設けてもよい。凹凸パターンとしては、編布パターン、織布パターン、スダレ
織布パターン、エンボスパターンなどが挙げられる。これらのパターンのうち、織布パタ
ーン、エンボスパターンが好ましい。さらに、繊維樹脂混合層で伸張層の背面の少なくと
も一部を被覆してもよい。
【０１１３】
伸張層の厚みは、ベルトの種類などに応じて適宜選択できるが、例えば、０．５〜１０
ｍｍ、好ましくは０．７〜８ｍｍ、さらに好ましくは１〜５ｍｍ程度であってもよい。
【０１１４】
（接着層）
接着層は、前記の通り、必ずしも必要ではない。接着層（接着ゴム層）は、例えば、前
記圧縮層（圧縮ゴム層）と同様のゴム組成物（エチレン−α−オレフィンエラストマーな
どのゴム成分を含むゴム組成物）で構成できる。接着層のゴム組成物において、ゴム成分
としては、前記圧縮ゴム層のゴム組成物のゴム成分と同系統又は同種のゴムを使用する場
合が多い。また、加硫剤又は架橋剤、共架橋剤又は架橋助剤、加硫促進剤などの添加剤の
割合も、それぞれ、前記圧縮層のゴム組成物と同様の範囲から選択できる。接着層のゴム
組成物は、さらに接着性改善剤（レゾルシン−ホルムアルデヒド共縮合物、アミノ樹脂な
ど）を含んでいてもよい。
【０１１５】
接着層の厚みは、ベルトの種類などに応じて適宜選択できるが、例えば、０．２〜５ｍ
ｍ、好ましくは０．３〜３ｍｍ、さらに好ましくは０．５〜２ｍｍ程度であってもよい。
【０１１６】
本発明の伝動ベルトは、前記の通り、静粛性、特に、被水時における静粛性に優れてい
る。このような優れた静粛性は、摩擦伝動面における水の接触角を１つの指標とすること
ができる。例えば、本発明の伝動ベルトの摩擦伝動部の表面に水を滴下して５秒経過後の
接触角（摩擦伝動部の表面と水との接触角）は、５０°以下、好ましくは４０°以下、さ
らに好ましくは３０°以下であってもよく、特に０°（又はほぼ０°）とすることもでき
る。
【０１１７】
本発明の伝動ベルトの製造方法は、特に制限されず、公知又は慣用の方法が採用できる
。例えば、繊維部材と、ゴム（又はゴム組成物）で構成された圧縮層と、心線と、伸張層
とを積層し、得られた積層体を成形型で筒状に成形し、加硫してスリーブを成形し、この
加硫スリーブを所定幅にカッティングすることにより形成できる。
【０１１８】
より詳細には、Ｖリブドベルトは、例えば、以下の方法で製造できる。
【０１１９】
（第１の製造方法）
先ず、内型として外周面に可撓性ジャケットを装着した円筒状内型を用い、外周面の可
撓性ジャケットに未加硫の伸張層用シートを巻きつけ、このシート上に心線を螺旋状にス
ピニングし、さらに未加硫の圧縮層用シートと繊維部材とを巻き付けて積層体を作製する
。次に、前記内型に装着可能な外型として、内周面に複数のリブ型が刻設された筒状外型
を用い、この外型内に、前記積層体が巻き付けられた内型を、同心円状に設置する。その
後、可撓性ジャケットを外型の内周面（リブ型）に向かって膨張させて積層体（圧縮層）
をリブ型に圧入し、加硫する。そして、外型より内型を抜き取り、複数のリブを有する加
硫ゴムスリーブを外型から脱型した後、カッターを用いて、加硫ゴムスリーブをベルト長
手方向に所定の幅にカットしてＶリブドベルトに仕上げる。この第１の製造方法では、伸
張層、心線、圧縮層を備えた積層体を一度に膨張させて複数のリブを有するスリーブ（又
はＶリブドベルト）に仕上げることができる。
【０１２０】
（第２の製造方法）
第１の製造方法に関連して、例えば、特開２００４−８２７０２号公報に開示される方
法（圧縮層のみを膨張させて予備成形体（半加硫状態）とし、次いで伸張層と心線とを膨
張させて前記予備成形体に圧着し、加硫一体化してＶリブドベルトに仕上げる方法）を採
用してもよい。
【実施例】
【０１２１】
以下に、実施例に基づいて本発明をより詳細に説明するが、本発明はこれらの実施例に
よって限定されるものではない。なお、以下に、界面活性剤の付着量の測定方法、各物性
の測定方法又は評価方法などを示す。
【０１２２】
［界面活性剤の付着量］
界面活性剤による処理前後及び加硫前後において、繊維部材及びベルトの質量を測定し
、以下の式から、加硫前の繊維部材１ｍ２あたりの界面活性剤の付着量（含有量）ＷＮ（
ｇ／ｍ２）および加硫後の繊維部材１ｍ２あたりの界面活性剤の付着量（含有量）ＷＲ（
ｇ／ｍ２）を求めた。  
【０１２３】
ＷＮ＝（Ｎ２−Ｎ１）／ＳＮ（ｇ／ｍ２）
ＷＲ＝（Ｒ２−Ｒ１）／ＳＲ（ｇ／ｍ２）
（式中、Ｎ１は付着処理前の繊維部材（繊維部材の本体）の質量、Ｎ２は付着処理後の繊
維部材の質量、ＳＮは繊維部材の面積、Ｒ１は付着処理を行わなかったベルトの加硫後の
質量、Ｒ２は付着処理を行ったベルトの加硫後の質量、ＳＲはベルトにおける繊維部材の
面積を示す。）
また、繊維部材の目付から、繊維（Ａ）（又は繊維部材の本体）１００質量部あたりの
界面活性剤の付着量（質量部）も求めた。
【０１２４】
［接触角］
ベルトの摩擦伝動面と水との接触角θ（水滴の端点における接線と摩擦伝動面とがなす
角）は、図２に示すように、摩擦伝動面に水を滴下した水滴の投影写真から、θ／２法を
用いて以下の式より求めることができる。  
θ＝２θ１  …（１）
ｔａｎθ１＝ｈ／ｒ  →  θ１＝ｔａｎ−１（ｈ／ｒ）  …（２）
（式中、θ１は、摩擦伝動面に対して、水滴の端点（図２では左端点）と頂点とを結ぶ直
線の角度であり、ｈは水滴の高さ、ｒは水滴の半径を示す。）
【０１２５】
式（２）を式（１）に代入して、以下の式（３）が得られる。  
θ＝２ｔａｎ−１（ｈ／ｒ）  …（３）
接触角の測定は、室温（２５℃）条件下で、全自動接触角計（協和界面科学社製、ＣＡ
−Ｗ型）を用いて滴下した水滴の投影写真からｒとｈを測定し、式（３）を用いて算出し
た。測定は滴下直後（５秒後）の接触角を算出した。接触角θが小さいほど摩擦伝動面は
水との親和性に優れており、特に接触角θが０°になると水滴が接触面全体に拡張ぬれし
ていることを示す。
【０１２６】
［摩擦係数（ＳＡＥμ法）］
通常走行時（ＤＲＹ）の摩擦係数の測定には、図３にレイアウトを示すように、直径１
２１．６ｍｍの駆動プーリ（Ｄｒ．）、直径７６．２ｍｍのアイドラープーリ（ＩＤＬ．
１）、直径６１．０ｍｍのアイドラープーリ（ＩＤＬ．２）、直径７６．２ｍｍのアイド
ラープーリ（ＩＤＬ．３）、直径７７．０ｍｍのアイドラープーリ（ＩＤＬ．４）、直径
１２１．６ｍｍの従動プーリ（Ｄｎ．）を順に配置した試験機を用いた。
【０１２７】
すなわち、試験機の各プーリにＶリブドベルトを掛架し、室温（２５℃）条件下で、駆
動プーリの回転数を４００ｒｐｍ、従動プーリへのベルト巻き付け角度を２０°とし、一
定荷重［１８０Ｎ／６Ｒｉｂ（リブ）］を付与してベルトを走行させ、従動プーリのトル
クを０〜最大２０Ｎｍまで上げていき、従動プーリに対するベルトの滑り速度が最大（１
００％スリップ）となったときの従動プーリのトルク値より、以下の式を用いて摩擦係数
μを求めた。  
μ＝ｌｎ（Ｔ１／Ｔ２）／α
【０１２８】
ここで、Ｔ１は張り側張力、Ｔ２は緩み側張力、αは従動プーリへのベルト巻き付け角
度であり、それぞれ以下の式で求めることができる。  
Ｔ１＝Ｔ２＋Ｄｎ．トルク（ｋｇｆ・ｍ）／（１２１．６／２０００）
Ｔ２＝１８０（Ｎ／６Ｒｉｂ）
α＝π／９（ｒａｄ）（式中、ｒａｄはラジアンを意味する）
注水走行時（ＷＥＴ）の摩擦係数の測定には、図４にレイアウトを示すような試験機を
用いた。すなわち、駆動プーリの回転数を８００ｒｐｍ、従動プーリへのベルト巻き付け
角度を４５°（α＝π／４）、従動プーリの入口付近に１分間あたり３００ｍｌの水を注
水し続ける以外は、通常走行時と同じ試験機を用い、摩擦係数μも上記式を用いて同様に
求めた。
【０１２９】
［耐久性試験（高温低張力逆曲げ試験）］
高温低張力逆曲げ試験は、図５にレイアウトを示すように、直径１２０ｍｍの駆動プー
リ（Ｄｒ．）、直径７５ｍｍのアイドラープーリ（ＩＤＬ．）、直径１２０ｍｍの従動プ
ーリ（Ｄｎ．）、直径６０ｍｍのテンションプーリ（Ｔｅｎ．）を順に配置した試験機を
用いて行なった。すなわち、試験機の各プーリにＶリブドベルトを掛架し、駆動プーリの
回転数を４９００ｒｐｍ、アイドラープーリ及びテンションプーリへのベルト巻き付け角
度を９０°、従動プーリ負荷を１０．４ｋＷとし、一定荷重［９１ｋｇ／６Ｒｉｂ（リブ
）］を付与してベルトを雰囲気温度１２０℃で走行させた。
【０１３０】
走行時間は、３００時間で打ち切りとし、以下の基準で、ベルトの耐久性を評価した。
Ｓ：３００時間で亀裂の発生なし
Ａ：３００時間で１〜５個の亀裂が発生
Ｂ：３００時間で６個以上（平均でリブ１個あたり１個以上）の亀裂が発生
【０１３１】
［耐発音性］
ミスアライメント発音評価試験（発音限界角度）は、図６にレイアウトを示すように、
直径１０１ｍｍの駆動プーリ（Ｄｒ．）、直径８０ｍｍのアイドラープーリ（ＩＤＬ．１
）、直径１２８ｍｍのミスアライメントプーリ（Ｗ／Ｐ）、直径８０ｍｍのアイドラープ
ーリ（ＩＤＬ．２）、直径６１ｍｍのテンションプーリ（Ｔｅｎ．）、直径８０ｍｍのア
イドラープーリ（ＩＤＬ．３）を順に配置した試験機を用いて行った。また、アイドラー
プーリ（ＩＤＬ．１）とミスアライメントプーリの軸離（スパン長）を１３５ｍｍに設定
し、全てのプーリが同一平面上（ミスアライメントの角度０°）に位置するように調整し
た。
【０１３２】
すなわち、試験機の各プーリにＶリブドベルトを掛架し、室温（２５℃）条件下で、駆
動プーリの回転数が１０００ｒｐｍ、ベルト張力が５０Ｎ／Ｒｉｂ（リブ）となるように
張力を付与し、駆動プーリの出口付近においてＶリブドベルトの摩擦伝動面に定期的（約
３０秒間隔）に５ｃｃの水を注水しながらベルトを走行させた。この時、ミスアライメン
トプーリを各プーリに対し手前側にずらしてゆき、ミスアライメントプーリの入口付近で
発音が発生するときの角度（発音限界角度）を求めた。発音限界角度が大きいほど静粛性
に優れており、下記の基準で判定をおこなった。  
Ｓ：リブずれまで発音なし（静粛性が極めて良好）
Ａ：発音角度が２°以上３°未満（静粛性良好）
Ｂ：発音角度が２°未満（静粛性悪い）
なお、通常、３°付近でベルトがプーリからはずれて（すなわち、リブずれとなり）正
常に動力伝達しない状態になる。
【０１３３】
［ゴム組成物］
表１に示すゴム組成物Ａ〜Ｄをバンバリーミキサーでゴム練りし、この練りゴムをカレ
ンダーロールに通して所定厚みの未加硫圧延ゴムシート（圧縮層用シート）を作製した。
また、表１に示すゴム組成物Ａを用い、上記と同様にして、伸張層用シートを作製した。
【０１３４】
なお、表１に示すゴム組成物中の各成分の割合は質量部である。また、ゴム組成物中の
成分は以下の通りである。
ＥＰＤＭ：ダウ・ケミカル社製、「ノーデルＩＰ４６４０」
酸化亜鉛：正同化学工業（株）製、「酸化亜鉛３種」
カーボンブラック：東海カーボン（株）製、「シーストＶ」、平均粒子径５５ｎｍ
軟化剤：パラフィン系オイル、出光興産（株）製、「ＮＳ−９０」
老化防止剤：大内新興化学工業（株）製、「ノクラックＭＢ」
有機過酸化物：日油（株）製「パークミルＤ−４０」
共架橋剤：大内新興化学工業（株）製、「バルノックＰＭ」
綿短繊維：デニム、平均繊維径１３μｍ、平均繊維長３ｍｍ
ナイロン短繊維：６６ナイロン、平均繊維径２７μｍ、平均繊維長３ｍｍ
界面活性剤：ポリオキシアルキレンアルキルエーテル、花王（株）製、「エマルゲン」
【０１３５】
【表１】
2015194239.tif 000002
【０１３６】
［繊維部材］
実施例１〜９及び比較例１〜２、６
以下に示す糸を編糸として、組織を天竺編とする緯編布（目付１７０ｇ／ｍ２、厚み０
．５５ｍｍ）を作製した。
【０１３７】
第１の糸（吸水性繊維を含む糸）：ポリウレタン（ＰＵ）の芯糸を綿で被覆したカバー
リング糸、太さ５０番手
第２の糸（非吸水性繊維のみからなる糸）：ポリウレタン（ＰＵ）の芯糸をポリエチレ
ンテレフタレート（ＰＥＴ）で被覆したカバーリング糸、太さ５６ｄｔｅｘ
なお、実施例５では、編糸として綿糸のみを用い、比較例２及び６では編糸として第２
の糸のみを用いて同様に緯編布を作製した。編布（繊維部材）を構成する繊維全体に対す
る綿繊維（吸水性繊維）と綿繊維以外の他の繊維（非吸水性の伸縮性繊維など）の割合は
、表２の通りである。
【０１３８】
そして、各種編布のうち、実施例１〜９及び比較例２については、さらに、界面活性剤
の付着処理を行った。付着処理は、表２に示す濃度で界面活性剤を含むトルエン溶液に、
編布を、室温（２５℃）で３０分間浸漬し、オーブンにて１４３℃で１０分間乾燥させる
ことで行った。
【０１３９】
界面活性剤としては、以下の非イオン性界面活性剤（以下、単に「非イオン１」という
）を用いた。
「非イオン１」：ポリオキシアルキレンアルキルエーテル（花王（株）製、商品名「
エマルゲン」）
【０１４０】
実施例１０及び１１
実施例４及び実施例７の界面活性剤に代えて、以下の非イオン性界面活性剤（以下、単
に「非イオン２」という）を使用する以外、実施例４及び実施例７と同様にして繊維部材
を調製した。
「非イオン２」：ポリオキシエチレントリデシルエーテル（東邦化学（株）製、商品
名「ペグノール」）
【０１４１】
実施例１２
実施例７の界面活性剤に代えて、以下のアニオン界面活性剤（以下、単に「イオン」と
いう）を使用する以外、実施例７と同様にして繊維部材を調製した。
「イオン」：脂肪族リン酸エステル（（株）ADEKA製、商品名「アデカコールPS」）
【０１４２】
実施例１３
実施例２の第１の糸（吸水性繊維）［ポリウレタン（ＰＵ）の芯糸を綿で被覆したカバ
ーリング糸、太さ５０番手］に代えて、他の吸水性繊維［ポリウレタン（ＰＵ）の芯糸を
レーヨンで被覆したカバーリング糸（レーヨン糸）、太さ３０（dtex）］を用いて緯編布
を調製する以外、実施例２と同様にして繊維部材を調製した。
【０１４３】
実施例１４
実施例２の第１の糸（吸水性繊維）及び第２の糸（非吸水性繊維）を用い、経編布を調
製する以外、実施例２と同様にして繊維部材を調製した。なお、経編布の編組織はシング
ルデンビー（単層の経編布）である。
【０１４４】
［ベルトの作製］
内型として外周面に可撓性ジャケットを装着した円筒状内型を用い、外周面の可撓性ジ
ャケットに未加硫の伸張層用シートを巻きつけ、このシート上に心線を螺旋状にスピニン
グし、さらに表２〜４に示す未加硫の圧縮層用シートおよび繊維部材（編布）をこの順に
巻き付けて積層体を作製した。
【０１４５】
なお、心線には、１１００ｄｔｅｘ／２×３構成のポリエステル心線を用いた。ゴムと
の接着性を向上させるため、心線をレゾルシン−ホルマリン−ラテックス液（ＲＦＬ液）
へ浸漬処理した後、ＥＰＤＭを含むゴム組成物を有機溶媒（トルエン）に溶解させた処理
液でコーティング処理を行った。
【０１４６】
また、比較例３〜５では、繊維部材を巻き付けることなく、積層体を作製した。
【０１４７】
次に、前記内型に装着可能な外型として、内周面に複数のリブ型が刻設された筒状外型
を用い、この外型内に、前記積層体が巻き付けられた内型を、同心円状に設置した。その
後、可撓性ジャケットを外型の内周面（リブ型）に向かって膨張させて積層体（圧縮層）
をリブ型に圧入し、加硫した。そして、外型より内型を抜き取り、複数のリブを有する加
硫ゴムスリーブを外型から脱型した後、カッターを用いて、加硫ゴムスリーブをベルト長
手方向に所定の幅にカットしてＶリブドベルト（リブ数６個、周長１２００ｍｍ）を得た
。
【０１４８】
そして、得られたベルトについて、各種測定および評価を行った。結果を表２〜表４に
示す。なお、表２〜表４の「発音限界角度」において、「無」とは、リブずれまで発音し
なかったことを意味する。
【０１４９】
【表２】
2015194239.tif 000003
【０１５０】
【表３】
2015194239.tif 000004
【０１５１】
【表４】
2015194239.tif 000005
【０１５２】
表２〜表４の結果から明らかなように、実施例では、接触角が比較的小さく、ＤＲＹ、
ＷＥＴのいずれにおいても摩擦係数を適度に保持し、これらの差も小さく、耐発音性（静
音性）が良好であった。また、耐久性が良好であった。
【０１５３】
特に、実施例の中でも、繊維部材において、吸水性繊維と非吸水性繊維とを組み合わせ
るとともに、界面活性剤の付着割合を調整することで、高いレベルで静音性と耐久性とを
両立できた。
【０１５４】
一方、繊維部材が界面活性剤を含まない比較例１では、水との接触角が１２０°と大き
く、吸水が効率よく行われないためか、被水時において発音した。界面活性剤を含むもの
の、吸水性繊維を含まない繊維部材を用いた比較例２では水との接触角は０°であり、濡
れ性は向上したが、吸水しないため、被水時に摩擦係数の低下や発音を生じた。
【０１５５】
また、比較例３および４では、摩擦伝動部を形成するゴム組成物中に界面活性剤と短繊
維が配合されているが、水との接触角は大きいものとなり、また、ＤＲＹ、ＷＥＴのいず
れにおいても摩擦係数が小さくなった。
【０１５６】
さらに、摩擦伝動面を形成するゴム組成物中に吸水性の短繊維を含むものの、界面活性
剤を含まない比較例５では、水との接触角が１３０°と大きく濡れ性が悪いため、吸水効
率が低く被水時に発音した。さらにまた、吸水性繊維および界面活性剤のいずれも含まな
い繊維部材を用いた比較例６では、摩擦伝動面がゴムの場合と比べ摩擦係数が大きく伝達
性は良いが、水との濡れ性および吸水性が悪いため被水時に発音した。
【産業上の利用可能性】
【０１５７】
本発明の伝動ベルトは、平ベルト、Ｖベルト、Ｖリブドベルトなどの摩擦伝動ベルトと
して利用できる。また、本発明の伝動ベルトは、被水時の静音性を改善できるため、自動
車、自動二輪車、農業機械など屋外で使用される高負荷伝動機器に好適に利用できる。
【符号の説明】
【０１５８】
１…伝動ベルト（Ｖリブドベルト）
２…圧縮層
３…心線
４…伸張層
５…繊維部材
【図１】
2015194239.tif 000006
【図２】
2015194239.tif 000007
【図３】
2015194239.tif 000008
【図４】
2015194239.tif 000009
【図５】
2015194239.tif 000010
【図６】
2015194239.tif 000011